AgNO 3 236 . 247 g 를 3 차 증류수 에 용해 하 여 금속 의 농도 가 30 %( 용액 중 의 금속 중량 비 ) 가 되 도록 금속 화합물 수용액 을 제조 하 였 다 . 다음 으로 , 질소 분위기 유지 하 에 폴리비닐 피 롤리 돈 ( PVP , Mw = 40 , 000 ) 을 금속 중량 의 10 %( Ag : PVP = 0 . 1 : 1 ) 가 되 도록 첨가 하 여 완전히 용해 될 때 까지 교반 한 후 용액 의 온도 를 60 ℃ 로 유지 하 였 다 . 이 와 같이 준비 된 용액 에 에탄올 과 데칸 의 혼합 용액 ( 2 : 8 비율 ) 4 L 를 가하 여 혼합 한 후 환원제 로 포타슘 보로 하이드 라드 를 2 mole 배 를 가하 여 금속 환원 반응 을 진행 시켜 Ag 초미립자 분 산액 을 제조 하 였 다 . 그리고 이 분 산액 에 BYK - 108 ( 독일 BYK 사 제품 ) 및 PVP 를 추가 적 으로 가하 였 다 . 이 와 같이 환원 반응 이 진행 된 후 형성 된 분 산액 은 약 6 L 로서 Ag 나노 미립자 가 균일 하 게 분산 된 상태 를 유지 하 였 다 . 다음 으로 분산 액 으로부터 Ag 나노 미립자 분말 을 분리 하 기 위해 에탄올 을 첨가 하 여 극 성도 를 변화 시켜 분리 하 였 다 . 그리고 증류수 및 아세톤 을 이용 하 여 수회 세척 하 여 불순물 을 제거 하 였 다 . 세 척 과정 을 통해 회수 된 미립자 를 하이드로 카본 계열 의 헥산 , 데칸 , 톨루엔 이 혼합 된 혼합 용매 를 이용 하 여 분산 을 진행 하 였 다 . 이때 , Ag 나노 미립자 는 약 3 ~ 7 nm 의 입경 을 가졌으며 , 입자 끼리 완전 하 게 독립 된 상태 로 용매 중 에 균일 하 게 분산 되 었 다 . 이 분 산액 은 Ag 나노 미립자 가 분산 액 전체 중량 기준 으로 53 . 4 중량 % 함유 하 였으며 , 점도 는 25 ℃ 에서 8 . 7 mPa . S 였 다 . 또한 , 이 와 같이 제조 된 Ag 초미립자 분 산액 은 상온 에서 30 일 경과 후 에 도 침전 현상 없이 안 정한 상태 를 보임 을 확인 하 였 다 .